(57)【要約】【課題】耐候性が優れ、退色しにくい非水性インクジェットマゼンタ色インク組成物を提供する。【解決手段】顔料と、顔料分散剤と、バインダー樹脂と、有機溶剤とを含み、前記顔料は、Ｃ．Ｉ．ピグメントレッド２５４と、キナクリドン骨格を有する赤色顔料とを含み、Ｃ．Ｉ．ピグメントレッド２５４とキナクリドン骨格を有する赤色顔料との合計量は、前記顔料中、５０質量％以上である、非水性インクジェットマゼンタ色インク組成物。【選択図】なし【特許請求の範囲】
【請求項１】
顔料と、顔料分散剤と、バインダー樹脂と、有機溶剤とを含み、
前記顔料は、Ｃ．Ｉ．ピグメントレッド２５４と、キナクリドン骨格を有する赤色顔料とを含み、
Ｃ．Ｉ．ピグメントレッド２５４とキナクリドン骨格を有する赤色顔料との合計量は、前記顔料中、５０質量％以上である、非水性インクジェットマゼンタ色インク組成物。
【請求項２】
Ｃ．Ｉ．ピグメントレッド２５４と、キナクリドン骨格を有する赤色顔料との配合割合は、８：２〜２：８である、請求項１に記載の非水性インクジェットマゼンタ色インク組成物。
【請求項３】
Ｃ．Ｉ．ピグメントレッド２５４と、キナクリドン骨格を有する赤色顔料との配合割合は、４：６〜６：４である、請求項１または２記載の非水性インクジェットマゼンタ色インク組成物。
【請求項４】
キナクリドン骨格を有する顔料は、Ｃ．Ｉ．ピグメントバイオレット１９、Ｃ．Ｉ．ピグメントレッド１２２およびＣ．Ｉ．ピグメントレッド２０２から選ばれる少なくともいずれか１種である、請求項１〜３のいずれか１項に記載の非水性インクジェットマゼンタ色インク組成物。
【請求項５】
キナクリドン骨格を有する顔料は、Ｃ．Ｉ．ピグメントレッド１２２である、請求項１〜４のいずれか１項に記載の非水性インクジェットマゼンタ色インク組成物。
【請求項６】
前記バインダー樹脂は、ビニル系重合体およびアクリル系樹脂のうち、少なくともいずれか一方を含み、
前記ビニル系重合体は、塩化ビニル系重合体、塩化ビニル−酢酸ビニル系共重合体およびエチレン−酢酸ビニル系共重合体からなる群から選択される少なくとも１種を含む、請求項１〜５のいずれか１項に記載の非水性インクジェットマゼンタ色インク組成物。
【請求項７】
前記有機溶剤は、アルキレングリコールジアルキルエーテルを含む、請求項１〜６のいずれか１項に記載の非水性インクジェットマゼンタ色インク組成物。
【請求項８】
前記有機溶剤は、環状エステル化合物、（ポリ）プロピレングリコールモノアルキルエーテルおよび（ポリ）プロピレングリコールモノアルキルエーテルモノアルキルエステルからなる群から選択される少なくも１種を、非水性インクジェットマゼンタ色インク組成物中、合計１〜３０質量％含む、請求項１〜７のいずれか１項に記載の非水性インクジェットマゼンタ色インク組成物。
【発明の詳細な説明】
【技術分野】
【０００１】
本発明は、非水性インクジェットマゼンタ色インク組成物に関する。より詳細には、本発明は、耐候性が優れ、退色しにくい非水性インクジェットマゼンタ色インク組成物に関する。
【背景技術】
【０００２】
最近の看板広告では、鮮やかで洗練されたデザインのロゴや模様の他に、商品の外観や人物の顔といった写真調のものが増加している。さらに看板のサイズは、見る者により強いインパクトを与えるために、大判のものが非常に多く見受けられるようになっている。従来、看板広告を製作する方法として、ロゴの場合は着色シートを文字の形に切り抜いて貼り付けたり、写真調とする場合には各種印刷機を利用したりすることが一般的であった。そのために、製作に多くの時間と手間を要し、また、印刷機等の大掛かりな設備が必要になる等の問題があった。そこで、鮮明な画像の看板をより簡単に製作するために、パーソナルコンピュータ上で創作したデザインを直接基材に印刷できるインクジェット方式を利用する試みが行なわれている。
【０００３】
インクジェット方式は、印刷用基材として利用できる材料の幅が広く、紙、ポリマー、金属、その他の硬質・軟質いずれの材料のシートにも手軽に印刷可能であるという特徴がある。とりわけ、屋外に設置される看板広告では、軽量で強度や耐久性が優れ、雨にも強く、さらに安価といった性能が要求される。そのため、それらの特性を有するポリマーシートに簡単に印刷できることは、非常に大きな利点となる。それに加えて、最近では、印刷幅が２，０００ｍｍ以上の超ワイドフォーマットのインクジェットプリンターがあり、これにより、これまで貼り合わせで対応してきた大判の印刷物が、一挙に印刷可能となるなど、ますます簡単に看板の製作ができるようになっている。
【０００４】
一般に、看板広告に用いられるポリマーシートとしては、ターポリンと呼ばれるポリマーシートがよく利用される。ターポリンはポリエステルやポリアミドを芯材として、表裏にポリ塩化ビニルやエチレン−酢酸ビニル共重合体等のビニル系重合体を積層した複合シートである。これら複合シートに印字するインクジェット用インキ組成物としては、有機溶剤（近年は環境に優しい有機溶剤）をベースとした非水性インクジェット用インキ組成物が使用されている。非水性インクジェット用インキ組成物には、複合シートの表面の素材であるポリ塩化ビニルやエチレン−酢酸ビニル共重合体等のビニル系重合体に対して、良好な濡れ性、乾燥性、定着性等を有する材料を利用することが必要とされている。
【０００５】
ところで、非水性インクジェットインクのうち、非水性インクジェットマゼンタ色インク組成物については、各国によって異なった色相が要求されている。このようなマゼンタ色インク組成物は、特に中国や韓国では、黄味が強い（ｂ*値が高い）。このような黄味の強い色彩を表現するために、特許文献１では、Ｃ．Ｉ．ピグメントレッド１４６を含む顔料系インクジェット用インクが提案されている。
【先行技術文献】
【特許文献】
【０００６】
【特許文献１】特開２００４−１４９６３３号公報
【発明の概要】
【発明が解決しようとする課題】
【０００７】
しかしながら、特許文献１の顔料系インクジェット用インクは、水系インクである。また、このようなインクは、耐候性が充分でなく、たとえば６月程度で退色する。
【０００８】
本発明は、このような従来の問題に鑑みてなされたものであり、耐候性が優れ、退色しにくい非水性インクジェットマゼンタ色インク組成物を提供することを目的とする。
【課題を解決するための手段】
【０００９】
本発明者らは、上記の課題を解決するために鋭意検討した結果、所定の顔料を特定量含有させることにより、得られる非水性インクジェットマゼンタ色インクは、耐候性が優れ、退色しにくいことを見出し、本発明を完成させた。すなわち、上記課題を解決する本発明の非水性インクジェットマゼンタ色インク組成物には、以下の構成が主に含まれる。
【００１０】
（１）顔料と、顔料分散剤と、バインダー樹脂と、有機溶剤とを含み、前記顔料は、Ｃ．Ｉ．ピグメントレッド２５４と、キナクリドン骨格を有する赤色顔料とを含み、Ｃ．Ｉ．ピグメントレッド２５４とキナクリドン骨格を有する赤色顔料との合計量は、前記顔料中、５０質量％以上である、非水性インクジェットマゼンタ色インク組成物。
【００１１】
このような構成によれば、非水性インクジェットマゼンタ色インク組成物を用いて得られるインクジェット画像は、黄味がかった明瞭なマゼンタ色が発色される。また、得られたインクジェット画像は、耐候性が優れ、退色しにくい。
【００１２】
（２）Ｃ．Ｉ．ピグメントレッド２５４と、キナクリドン骨格を有する赤色顔料との配合割合は、８：２〜２：８である、（１）記載の非水性インクジェットマゼンタ色インク組成物。
【００１３】
このような構成によれば、得られるインクジェット画像は、黄味がかったより明瞭なマゼンタ色が発色される。また、得られたインクジェット画像は、耐候性が優れ、より退色しにくい。
【００１４】
（３）Ｃ．Ｉ．ピグメントレッド２５４と、キナクリドン骨格を有する赤色顔料との配合割合は、４：６〜６：４である、（１）または（２）記載の非水性インクジェットマゼンタ色インク組成物。
【００１５】
このような構成によれば、得られるインクジェット画像は、黄味がかったさらに明瞭なマゼンタ色が発色される。また、得られたインクジェット画像は、耐候性が優れ、さらに退色しにくい。
【００１６】
（４）キナクリドン骨格を有する顔料は、Ｃ．Ｉ．ピグメントバイオレット１９、Ｃ．Ｉ．ピグメントレッド１２２およびＣ．Ｉ．ピグメントレッド２０２から選ばれる少なくともいずれか１種である、（１）〜（３）のいずれかに記載の非水性インクジェットマゼンタ色インク組成物。
【００１７】
このような構成によれば、得られるインクジェット画像は、黄味がかった特に明瞭なマゼンタ色が発色される。また、得られたインクジェット画像は、耐候性が優れ、特に退色しにくい。
【００１８】
（５）キナクリドン骨格を有する顔料が、Ｃ．Ｉ．ピグメントレッド１２２であることを特徴とする（１）〜（４）のいずれかに記載の非水性インクジェットマゼンタ色インク組成物。
【００１９】
このような構成によれば、得られるインクジェット画像は、黄味がかった極めて明瞭なマゼンタ色が発色される。また、得られたインクジェット画像は、耐候性が優れ、極めて退色しにくい。
【００２０】
（６）前記バインダー樹脂は、ビニル系重合体およびアクリル系樹脂のうち、少なくともいずれか一方を含み、前記ビニル系重合体は、塩化ビニル系重合体、塩化ビニル−酢酸ビニル系共重合体およびエチレン−酢酸ビニル系共重合体からなる群から選択される少なくとも１種を含む、（１）〜（５）のいずれかに記載の非水性インクジェットマゼンタ色インク組成物。
【００２１】
このような構成によれば、これらバインダー樹脂は、有機溶剤に対する溶解性が優れ、基材に対する接着性が優れる。
【００２２】
（７）前記有機溶剤は、アルキレングリコールジアルキルエーテルを含む、（１）〜（６）のいずれかに記載の非水性インクジェットマゼンタ色インク組成物。
【００２３】
このような構成によれば、得られるインクジェット画像は、乾燥性、画像品質が優れる。
【００２４】
（８）前記有機溶剤は、環状エステル化合物、（ポリ）プロピレングリコールモノアルキルエーテルおよび（ポリ）プロピレングリコールモノアルキルエーテルモノアルキルエステルからなる群から選択される少なくも１種を、非水性インクジェットマゼンタ色インク組成物中、合計１〜３０質量％含む、（１）〜（７）のいずれかに記載の非水性インクジェットマゼンタ色インク組成物。
【００２５】
このような構成によれば、得られるインクジェット画像は、画像品質がより優れる。
【発明の効果】
【００２６】
本発明によれば、耐候性が優れ、退色しにくい非水性インクジェットマゼンタ色インク組成物を提供することができる。
【発明を実施するための形態】
【００２７】
＜非水性インクジェットマゼンタ色インク組成物＞
本発明の一実施形態の非水性インクジェットマゼンタ色インク組成物（以下、インク組成物ともいう）は、顔料と、顔料分散剤と、バインダー樹脂と、有機溶剤とを含む。また、顔料は、特定量のＣ．Ｉ．ピグメントレッド２５４と、キナクリドン骨格を有する赤色顔料とを含む。以下、それぞれについて説明する。
【００２８】
（顔料）
本実施形態の顔料は、Ｃ．Ｉ．ピグメントレッド２５４と、キナクリドン骨格を有する赤色顔料とを含む。顔料は、上記２種の顔料を含んでいればよい。そのため、顔料は、たとえば、その他の顔料を含み得る。キナクリドン骨格を有する赤色顔料の具体例としては、Ｃ．Ｉ．ピグメントレッド２０２、２０７、２０９、Ｃ．Ｉ．ピグメントバイオレット１９等が例示でき、好ましくはＣ．Ｉ．ピグメントバイオレット１９、Ｃ．Ｉ．ピグメントレッド１２２、２０２等が例示でき、より好ましくは、Ｃ．Ｉ．ピグメントレッド１２２である。赤色顔料がＣ．Ｉ．ピグメントバイオレット１９、Ｃ．Ｉ．ピグメントレッド１２２およびＣ．Ｉ．ピグメントレッド２０２から選ばれる少なくともいずれか１種を含む場合、得られるインクジェット画像は、黄味がかった特に明瞭なマゼンタ色が発色されやすい。また、得られたインクジェット画像は、耐候性が優れ、より退色しにくい。特に、赤色顔料がＣ．Ｉ．ピグメントレッド１２２を含む場合、上記効果は、より顕著となる。
【００２９】
その他の顔料としては、たとえば、ナフトールＡＳ顔料等である。ナフトールＡＳ顔料としては、Ｃ．Ｉ．ピグメントレッド２、５、７、８、９、１２、２３、３２、１１２、１１４、１４６、１４７、１４８、１７０、１７６、１８４、１８５、１８７、１８８、２４５、２６１、２６９等が例示される。
【００３０】
本実施形態の顔料において、Ｃ．Ｉ．ピグメントレッド２５４とキナクリドン骨格を有する赤色顔料との合計量は、顔料中、５０質量％以上であればよく、７０質量％以上であることが好ましく、１００質量％であることがより好ましい。上記合計量が５０質量％未満である場合、得られるインクジェット画像は、耐候性と色域が両立されにくい。
【００３１】
また、本実施形態の顔料において、Ｃ．Ｉ．ピグメントレッド２５４と、キナクリドン骨格を有する赤色顔料との配合割合は、８：２〜２：８であることが好ましく、４：６〜６：４であることがより好ましい。顔料の配合割合が上記範囲内である場合、得られるインクジェット画像は、黄味がかったより明瞭なマゼンタ色が発色される。また、得られるインクジェット画像は、耐候性が優れ、より退色しにくい。
【００３２】
（顔料分散剤）
顔料分散剤は、有機溶剤中における上記顔料の分散性を向上させるために配合される。顔料分散剤としては特に限定されない。一例を挙げると、顔料分散剤は、イオン性または非イオン性の低分子の界面活性剤や、アニオン性、カチオン性またはノニオン性の高分子化合物等である。顔料分散剤は、使用する顔料の種類、使用する有機溶剤の種類等に応じて適宜選択されればよい。これらの中でも、顔料分散剤は、上記高分子化合物であることが好ましく、特開２００４−０８３８７２号公報、再公表ＷＯ２００３／０７６５２７号公報、再公表ＷＯ２００４／０００９５０号公報に記載されているカルボジイミド系化合物、味の素（株）製のアジスパー、ルーブリゾール社製のＳＯＬＳＰＥＲＳＥ、ビックケミー社製のＤＩＳＰＥＲＢＹＫ、エフカアディティブズ社製のエフカ等がより好ましい。これら顔料分散剤は併用されてもよい。なお、上記顔料分散剤は、顔料の種類、使用する有機溶剤の種類に応じて適宜選択して使用されればよい。
【００３３】
（バインダー樹脂）
バインダー樹脂は、基材に定着性を向上させる等の目的で配合される。バインダー樹脂としては特に限定されない。一例を挙げると、バインダー樹脂は、ビニル系重合体およびアクリル系樹脂のうち、少なくともいずれか一方を含むことが好ましい。また、この場合において、ビニル系重合体は、塩化ビニル系重合体、塩化ビニル−酢酸ビニル系共重合体およびエチレン−酢酸ビニル系共重合体からなる群から選択される少なくとも１種を含むことがより好ましい。
【００３４】
塩化ビニル系重合体としては、塩化ビニルのホモポリマー（ポリ塩化ビニル）、塩化ビニルとその他の少量の共重合可能な単量体（たとえば、酢酸ビニル、エチレン、塩化ビニリデン等）との共重合体が例示される。塩化ビニル−酢酸ビニル系共重合体、エチレン−酢酸ビニル系共重合体としては、従来、非水性インクジェットインク組成物の分野において通常使用されているものを特に制限なく使用することができる。
【００３５】
アクリル系樹脂としては、有機溶剤に可溶な（メタ）アクリレートからなる重合体およびその共重合体等が例示される。（メタ）アクリレートとしては、エチル、プロピル、またはブチル（メタ）アクリレート等のアルキル（メタ）アクリレート；ヒドロキシメチル、ヒドロキシエチル、ヒドロキシプロピル、ヒドロキシブチル、ヒドロキシペンチル（メタ）アクリレート等のヒドロキシアルキル（メタ）アクリレート等が例示される。
【００３６】
より具体的には、アクリル系樹脂は、三菱レーヨン（株）製のＢＲ−６０（Ｔｇ：７５℃）、ＢＲ−６４（Ｔｇ：５５℃）、ＢＲ−７５（Ｔｇ：９０℃）、ＢＲ−７７（Ｔｇ：８０℃）、ＢＲ−８７（Ｔｇ：１０５℃）、ＢＲ−８８（Ｔｇ：１０５℃）、ＢＲ−９０（Ｔｇ：６５℃）、ＢＲ−９３（Ｔｇ：５０℃）、ＢＲ−９５（Ｔｇ：８０℃）、ＢＲ−１０５（Ｔｇ：５０℃）、ＢＲ−１０６（Ｔｇ：５０℃）、ＢＲ−１０７（Ｔｇ：５０℃）、ＢＲ−１０８（Ｔｇ：９０℃）、ＢＲ−１１３（Ｔｇ：７５℃）、ＢＲ−１１５（Ｔｇ：５０℃）、ＢＲ−１１６（Ｔｇ：５０℃）等が例示される。
【００３７】
なお、塩化ビニル系重合体にアクリル系樹脂を併用するときには、そのＴｇが７０℃以上であることが、得られるインク組成物の乾燥性、ブロッキング性、塗膜耐性をより向上させる点において好ましい。
【００３８】
塩化ビニル系樹脂の使用量、塩化ビニル系樹脂とアクリル系樹脂との合計使用量は、インク組成物全量に対して、１質量％以上であることが好ましく、１．５質量％以上であることがより好ましい。また、これら使用量は、インク組成物全量に対して、１５質量％以下であることが好ましく、１０質量％以下であることがより好ましく、７質量％以下であることがさらに好ましい。バインダー樹脂の合計使用量が１質量％未満である場合、インク組成物は、基材との定着性が充分でない傾向がある。一方、バインダー樹脂の合計使用量が１５質量％を超える場合、インク組成物中の固形分量が多くなり過ぎて、インク組成物は、吐出安定性が低下する傾向がある。
【００３９】
バインダー樹脂の分子量は特に限定されない。一例を挙げると、バインダー樹脂の分子量は、有機溶剤に対する溶解性、得られるインク組成物の粘度、吐出安定性等が優れる点から、重量平均分子量で２０００〜１０００００程度であることが好ましい。
【００４０】
なお、本実施形態のバインダー樹脂は、性能が低下しない範囲内で、上記以外の樹脂が併用されてもよい。このような樹脂としては、スチレン−アクリル系樹脂、スチレン−マレイン酸系樹脂、ロジン系樹脂、ロジンエステル系樹脂、石油樹脂、クマロンインデン系樹脂、テルペンフェノール系樹脂、フェノール樹脂、ウレタン樹脂、メラミン樹脂、尿素樹脂、エポキシ系樹脂、セルロース系樹脂、キシレン樹脂、アルキッド樹脂、脂肪族炭化水素樹脂、ブチラール樹脂、マレイン酸樹脂、フマル酸樹脂等が例示される。
【００４１】
（有機溶剤）
有機溶剤は、本実施形態のインク組成物の主たる溶剤である。有機溶剤としては特に限定されない。本実施形態の有機溶剤は、常温常圧下で液体のアルキレングリコールジアルキルエーテルを含むことが好ましい。
【００４２】
アルキレングリコールジアルキルエーテルとしては、（ポリ）エチレングリコールジアルキルエーテル、（ポリ）プロピレングリコールジアルキルエーテル等が例示される。これらの中でも、得られるインク組成物の乾燥性等が優れる点から、有機溶剤は、（ポリ）エチレングリコールジアルキルエーテルであることが好ましい。
【００４３】
（ポリ）エチレングリコールジアルキルエーテルとしては、エチレングリコールジエチルエーテル、エチレングリコールジメチルエーテル、エチレングリコールエチルメチルエーテル、ジエチレングリコールエチルメチルエーテル、ジエチレングリコールジメチルエーテル、ジエチレングリコールジエチルエーテル、ジエチレングリコールジブチルエーテル、トリエチレングリコールジメチルエーテル、トリエチレングリコールジエチルエーテル、テトラエチレングリコールジメチルエーテル等が例示される。
【００４４】
（ポリ）プロピレングリコールジアルキルエーテルとしては、プロピレングリコールジメチルエーテル、プロピレングリコールジエチルエーテル、ジプロピレングリコールジメチルエーテル、ジプロピレングリコールジエチルエーテル等が例示される。
【００４５】
本実施形態の有機溶剤は、得られるインクジェット画像の品質を向上させる点から、環状エステル化合物、（ポリ）プロピレングリコールモノアルキルエーテルおよび（ポリ）プロピレングリコールモノアルキルエーテルモノアルキルエステルから選ばれる少なくも１種がさらに使用されることが好ましい。
【００４６】
環状エステル化合物としては、γ−ブチロラクトン、γ−バレロラクトン、γ−カプロラクトン、γ−カプリロラクトン、γ−ラウロラクトン、γ−ラクトン、δ−バレロラクトンなどのδ−ラクトンおよびε−カプロラクトン、ε−ラクトン等の環状エステル化合物、プロピレンカーボネート等の環状炭酸エステル化合物等が例示される。これらの中でも、環状エステル化合物は、γ−ブチロラクトン、プロピレンカーボネートであることがより好ましい。
【００４７】
（ポリ）ポリプロピレングリコールモノアルキルエーテルとしては、プロピレングリコールモノメチルエーテル、プロピレングリコールモノエチルエーテル、プロピレングリコールモノブチルエーテル、ジプロピレングリコールモノメチルエーテル、ジプロピレングリコールモノエチルエーテル等が例示される。これらの中でも、（ポリ）ポリプロピレングリコールモノアルキルエーテルは、プロピレングリコールモノメチルエーテルであることがより好ましい。
【００４８】
（ポリ）ポリプロピレングリコールモノアルキルエーテルモノアルキルエステルとしては、プロピレングリコールモノメチルエーテルアセテート、プロピレングリコールモノエチルエーテルアセテート、プロピレングリコールモノブチルエーテルアセテート、ジプロピレングリコールモノメチルエーテルアセテート、ジプロピレングリコールモノエチルエーテルアセテート、ジプロピレングリコールモノブチルエーテルアセテート等が例示される。これらの中でも、（ポリ）ポリプロピレングリコールモノアルキルエーテルモノアルキルエステルは、ジプロピレングリコールモノメチルエーテルアセテートであることがより好ましい。
【００４９】
本実施形態において、上記環状エステル化合物、（ポリ）プロピレングリコールモノアルキルエーテルおよび（ポリ）プロピレングリコールモノアルキルエーテルモノアルキルエステルからなる群から選択される少なくも１種は、インク組成物に対する合計量が、１質量％以上であることが好ましく、５質量％以上であることがより好ましい。また、上記合計量は、３０質量％以下であることが好ましく、２０質量％以下であることがより好ましい。上記合計量が１質量％未満である場合、得られるインクジェット画像は、画像品質が劣りやすい傾向がある。一方、上記合計量が３０質量％を超える場合、得られるインクジェット画像は、乾燥性が低下する傾向がある。
【００５０】
本実施形態の有機溶剤は、必要に応じて上記以外の有機溶剤として、エチレングリコール、ジエチレングリコール、トリエチレングリコール、プロピレングリコール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル、テトラエチレングリコールモノブチルエーテル等の（ポリ）エチレングリコールモノエーテル、エチレングリコールモノメチルアセテート、エチレングリコールモノエチルアセテート、エチレングリコールモノブチルアセテート、ジエチレングリコールモノメチルアセテート、トリエチレングリコールモノメチルアセテート等の（ポリ）エチレングリコールモノエーテルモノエステル、エチレングリコールジアセテート、ジエチレングリコールジアセテート、トリエチレングリコールジアセテート等の（ポリ）エチレングリコールジエステル、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、ジエチレングリコールプロピルエーテルアセテート、トリエチレングリコールモノブチルエーテル、トリエチレングリコールエチルエーテルアセテート、トリエチレングリコールブチルエーテルアセテート等の（ポリ）エチレングリコールモノエーテルモノエステル、プロピレングリコールモノアセテート等の（ポリ）プロピレングリコールモノエステル、プロピレングリコールジアセテート、ジプロピレングリコールジアセテート等の（ポリ）プロピレングリコールジエステル、トリメチルペンタンジオールジイソブチラート、酢酸ヘキシル、酢酸オクチル、乳酸メチル、乳酸エチル、乳酸ブチル等のエステル系有機溶剤等が併用されてもよい。
【００５１】
これらの有機溶剤の好ましい組合せとしては、ベタ埋まり、その他の画像品質（細字性や滲みを生じにくい点等）、印字物の乾燥性等が優れる点から、（ポリ）アルキレングリコールジアルキルエーテルと環状エステル化合物、（ポリ）プロピレングリコールモノアルキルエーテル及び（ポリ）プロピレングリコールモノアルキルエーテルモノアルキルエステルから選ばれる少なくとも１種との組み合わせが好ましく、ジエチレングリコールジアルキルエーテルとトリエチレングリコールジアルキルエーテルとγ−ブチロラクトン、プロピレンカーボネート、ジプロピレングリコールモノメチルエーテルおよびジプロピレングリコールモノメチルエーテルアセテートから選ばれる少なくとも１種との組合せがより好ましい。
【００５２】
有機溶剤の含有量は、インク組成物中、８０質量％以上であることが好ましい。また、有機溶剤の含有量は、インク組成物中、９８質量％以下であることが好ましい。有機溶剤の含有量が８０質量％未満である場合、得られるインク組成物の粘度が上昇しやすく、ノズルからのインクの吐出性が低下する傾向がある。一方、有機溶剤の含有量が９８質量％未満である場合、得られるインク組成物の印字適性が低下しやすい傾向がある。
【００５３】
（その他の任意成分）
本実施形態のインク組成物は、必要に応じて、上記顔料分散剤とは異なる他の界面活性剤、可塑剤、表面調整剤、紫外線防止剤、光安定化剤、酸化防止剤等の任意成分が配合されてもよい。
【００５４】
可塑剤としては、フタル酸エステル系、アジピン酸エステル系、リン酸エステル系、トリメリット酸エステル系、クエン酸エステル系、エポキシ系、ポリエステル系、多価アルコール系の可塑剤等が例示される。
【００５５】
他の界面活性剤としては、アセチレングリコール及びそのアルキレンオキサイド付加物等が例示される。
【００５６】
表面調整剤としては、アクリル系、シリコン系、フッ素系表面調剤が例示される。具体的には、表面調整剤としては、ＢＹＫ−３５０、３５２、３５４、３５５、３５８Ｎ、３６１Ｎ、３８１Ｎ、３８１、３９２、ＢＹＫ−３００、３０２、３０６、３０７、３１０、３１５、３２０、３２２、３２３、３２５、３３０、３３１、３３３、３３７、３４０、３４４、３７０、３７５、３７７、３５５、３５６、３５７、３９０、ＵＶ３５００、ＵＶ３５１０、ＵＶ３５７０（ビックケミー社製）、Ｔｅｇｏｇｌｉｄｅ−１００、１１０、１３０、４２０、４３２、４３５、４４０、４５０、ＧＺ４００、Ｔｅｇｏｒａｄ−２１００、２２００、２２５０、２５００、２７００（デグサ社製）等が例示される。
【００５７】
紫外線防止剤としては、２−ヒドロキシベンゾフェノン誘導体、２−ヒドロキシベンゾトリアゾール誘導体、サリチル酸系誘導体、シアノアクリレート系誘導体等が例示される。
【００５８】
光安定化剤としては、ヒンダードアミン系光安定剤等が例示される。
【００５９】
酸化防止剤としては、ジブチルヒドロキシトルエン、没食子酸プロピル、トコフェロール、ブチルヒドロキシアニソール、ノルジヒドログアヤレチック酸等が例示される。
【００６０】
本実施形態のインク組成物の製造方法は特に限定されない。一例を挙げると、インク組成物は、湿式サーキュレーションミル、ビーズミル、ボールミル、サンドミル、アトライター、ロールミル、アジテータ、ヘンシェルミキサー、コロイドミル、超音波ホモジナイザー、高圧ホモジナイザー（マイクロフルイダイザー、ナノマイザー、アルティマイザー、ジーナスＰＹ、ＤｅＢＥＥ２０００等）、パールミル等の分散機を使用して原料を分散混合し、２５℃における粘度が約２〜１０ｍＰａ・ｓ、表面張力が約２５〜３０ｍＮ／ｍとなるように調整することによって製造することができる。なお、得られたインク組成物は、インクジェットプリンターのヘッドでの詰まりを防止するため、分散後やバインダー樹脂の溶解後に、孔径３μｍ以下のフィルターにて濾過されることが好ましい。
【００６１】
本実施形態のインク組成物中における全有機溶剤の含有量は、全量から、バインダー樹脂、顔料、顔料分散剤、および必要により添加される任意成分の合計量を差し引いた量である。有機溶剤の量は、インク組成物の粘度が上記範囲内となるように適宜変更されてもよい。
【００６２】
得られたインク組成物は、適宜の基材にインクジェット用プリンターにより印刷してインクジェット画像を形成することができる。基材としては、軟質塩ビ、硬質塩ビ、ポリスチレン、発泡スチロール、ＰＭＭＡ、ポリプロピレン、ポリエチレン、ＰＥＴ、ポリカーボネート等のプラスチック基材やこれらの混合品または変性品、上質紙、アート紙、コート紙、キャストコート紙等の紙基材、ガラス、ステンレス等の金属基材等が例示される。これらの中でも、インク組成物は、少なくとも表面層が塩化ビニル系重合体またはエチレン−酢酸ビニル系共重合体からなる基材に好適に印刷され得る。
【００６３】
以上、本実施形態のインク組成物によれば、得られるインクジェット画像は、黄味がかった明瞭なマゼンタ色が発色される。また、得られたインクジェット画像は、耐候性が優れ、退色しにくい。
【実施例】
【００６４】
以下、実施例により本発明をより具体的に説明する。本発明は、これら実施例に何ら限定されない。なお、特に制限のない限り、「％」は「質量％」を意味し、「部」は「質量部」を意味する。
【００６５】
使用した原料および調製方法を以下に示す。
＜顔料分散剤＞
ソルスパース３９０００（ルーブリゾール社製）
＜バインダー樹脂＞
エバフレックスＥ１５／４５（Wacker社製、塩化ビニル−酢酸ビニル系共重合体）
ソルバインＣ（日信化学工業（株）製、塩化ビニル−酢酸ビニル系共重合体）
ダイナールＢＲ-８７（三菱レーヨン（株）製、アクリル系樹脂）
【００６６】
（実施例１〜９、比較例１〜４）
表１に示される配合組成となるように、それぞれの原料を攪拌混合し、インク組成物を調製した。得られたインク組成物について、以下の評価方法にしたがって、粘度、耐候性および色域を評価した。結果を表１に示す。
【００６７】
【表１】
2018002816.tif 000002
【００６８】
（粘度）
粘度計（東機産業（株）製ＲＥ１００Ｌ型）用いて、２５℃におけるインク組成物の粘度を測定した。
【００６９】
（耐候性）
塩化ビニル製の基材に、直径０．１５ｍｍのメアバーを用いて、実施例１〜９、比較例１〜４で調製したそれぞれのインク組成物を展色した。その後、耐候性試験機（Ｑ−ＳＵＮ、Ｑ−Ｌａｂ社製）を用いて１０００時間試験を行い、分光光度計（Ｓｐｅｃｔｒｏ  Ｅｙｅ、エックスライト社製）を用いて色差ΔＥを測定した。得られた色差ΔＥに関して、以下の評価基準に従って耐光性を評価した。なお、色差ΔＥの値が小さいほど、耐候性が良好である。
（評価基準）
Ａ：ΔＥが１０未満であった。
Ｂ：ΔＥが１０以上２０未満であった。
Ｃ：ΔＥが２０以上であった。
【００７０】
（色域）
塩化ビニル製の基材に、直径０．１５ｍｍのメアバーを用いて、実施例１〜９、比較例１〜４で調製したそれぞれのインク組成物を展色した。その後、分光光度計（Ｓｐｅｃｔｒｏ  Ｅｙｅ、エックスライト社製）を用いてＬ＊ａ＊ｂ＊表色系におけるｂ*値を算出した。得られたｂ*値に関して、以下の評価基準に従って耐光性を評価した。なお、ｂ*値が５を超え、２５未満程度であれば、適度な黄味を有するマゼンタ色が表現されていると評価することができる。
（評価基準）
Ａ：ｂ*が、５を超え２５未満であった。
Ｂ：ｂ*が、０を超え５以下であるか、２５以上であり３０未満であった。
Ｃ：ｂ*が、０以下であるか、３０以上であった。
【００７１】
（吐出安定性）
実施例１〜９、比較例１〜４の各非水性インクジェット用インキ組成物を用いてポリ塩化ビニルシート（商品名：カプジェット  グロスバーナー、フィルムルックス社製）に印刷を行い、印刷されない部分が発生する枚数で評価した。
（評価基準）
Ａ：印刷されない部分が７１枚目以降に発生しなかったか、印刷されない部分が１００枚目までは発生しなかった。
Ｂ：印刷されない部分が５１枚目〜７１枚目で発生した。
Ｃ：印刷されない部分が５０枚目までに発生した。
【００７２】
（ベタ埋まり）
実施例１〜９、比較例１〜４の各非水性インクジェット用インキ組成物を用いてポリ塩化ビニルシート（商品名：カプジェット  グロスバーナー、フィルムルックス社製）に高速印字モードでベタ印刷を行い、ベタ部の埋まりについて、画像に白抜けがあるかどうか、つまりベタ埋まりが良好かについて目視にて評価した。
（評価基準）
Ａ：白抜けがない
Ｂ：白抜けが少しある
Ｃ：白抜けが多い
【００７３】
表１に示されるように、Ｃ．Ｉ．ピグメントレッド２５４とキナクリドン骨格を有する赤色顔料とを、顔料中、５０質量％以上含む実施例１〜９のインク組成物は、いずれも耐候性が優れ、かつ、黄味の強い色彩を表現することができた。また、実施例１〜９のインク組成物は、吐出安定性、ベタ埋まり（白抜け）も良好であった。一方、上記いずれかの顔料を含んでいないか、合計量の少なかった比較例１〜４のインク組成物は、耐候性が劣るか、適度な黄味を有するマゼンタ色を表現することができなかった。